СПОСОБ СУШКИ БОРСОДЕРЖАЩИХ МИНЕРАЛОВ

1. Способ получения соединений, содержащих бор, имеющих повышенное содержание бора, включающий стадии:
обеспечения материала, содержащего бор;
введения материала, содержащего бор, в предварительно нагретую печь;
нагревания материала, содержащего бор, в печи при температуре между примерно 800°F и 1000°F (между 426,7°С и 537,8°С);
выдержки материала, содержащего бор, в печи в течение промежутка времени,
находящегося в пределах от примерно 5 мин до примерно 120 мин;
и удаления материала, содержащего бор, из печи и охлаждения его до комнатной температуры.
2. Способ по п.1, отличающийся тем, что материал, содержащий бор, представляет собой борсодержащий минерал природного происхождения.
3. Способ по п.2, отличающийся тем, что борсодержащий минерал природного происхождения выбран из группы, состоящей из колеманита, улексита, пробертита, кернита и их смесей.
4. Способ по п.1, отличающийся тем, что он дополнительно включает стадию уменьшения размера частиц материала, содержащего бор, до нужного размера частиц до введения материала, содержащего бор, в печь.
5. Способ по п.4, отличающийся тем, что размер частиц материала, содержащего бор, уменьшают до размера частиц в пределах от примерно 0,1 мкм до примерно 200 мкм перед введением в печь.
6. Способ по п.5, отличающийся тем, что размер частиц материала, содержащего бор, уменьшают до размера частиц в пределах от примерно 0,5 мкм до примерно 160 мкм перед введением в печь.
7. Способ по п.4, отличающийся тем, что размер частиц материала, содержащего бор, уменьшают с применением мельницы, выбранной из группы, состоящей из валковых мельниц, шаровых мельниц, режущих мельниц, струйных мельниц, вибрационных мельниц и воздушных классификаторов - мельниц.
8. Способ по п.1, отличающийся тем, что материал, содержащий бор, контактирует в печи со смесью газов, включающей двуокись углерода, кислород, азот или их комбинацию.
9. Способ по п.1, отличающийся тем, что стадию нагревания осуществляют при введении материала, содержащего бор, в печь, которая предварительно нагрета до температуры термической сушки и завершают ее, когда содержание доступного бора в материале, содержащем бор, достигает желательной величины.
10. Способ по п.1, отличающийся тем, что печь представляет собой печь роторного типа.
11. Способ по п.1, отличающийся тем, что материал, содержащий бор, нагревают в печи при температуре, находящейся в пределах от примерно 950°F до примерно 990°F±5°F.
12. Способ по п.11, отличающийся тем, что материал, содержащий бор, нагревают в печи при температуре, находящейся в пределах от примерно 960°F до примерно 980°F±5°F
13. Способ по п.11, отличающийся тем, что сушку материала, содержащего бор, в печи осуществляют в течение промежутка времени, находящегося в пределах от примерно 5 мин до примерно 60 мин.
14. Продукт, содержащий бор, полученный в соответствии со способом по п.1, причем продукт, содержащий бор, характеризуется
(i) увеличенным содержанием бора, доступного для сшивания, находящимся в пределах от примерно 20% до примерно 40% и/или
(ii) уменьшением времени сшивания по мере увеличения содержания бора, определенным по методу Vortex Closure Test, которое составляет от примерно 35% до примерно 95% в расчете на время сшивания с применением предварительно высушенного продукта.
15. Продукт по п.14, отличающийся тем, что полученный продукт, содержащий бор, представляет собой улексит.
16. Продукт по п.14, отличающийся тем, что полученный продукт, содержащий бор, представляет собой колеманит.
17. Продукт по п.14, отличающийся тем, что полученный продукт, содержащий бор, характеризуется увеличением времени сшивания, находящимся в пределах от примерно 45% до примерно 90%.
18. Жидкость для осуществления разрыва подземных формаций, включающая:
(а) водную смесь гидратированной галактоманнановой смолы и
(б) сшивающий агент, содержащий соединение, содержащее бор, полученное в соответствии со способом по п.1, при этом продукт, содержащий бор, характеризуется
(i) увеличенным содержанием бора, доступного для сшивания, находящимся в пределах от примерно 20% до примерно 40% и/или
(ii) уменьшением времени сшивания по мере увеличения содержания бора, определенным по методу Vortex Closure Test, которое составляет от примерно 35% до примерно 95% в расчете на время сшивания с применением предварительно высушенного продукта.
19. Жидкость для осуществления разрыва подземных формаций, полученная способом, включающим стадии:
(а) обеспечения водной смеси гидратированной галактоманнановой смолы;
(б) добавления к водной смеси сшивающего агента для сшивания гидратированной галактоманнановой смолы при условиях, существующих в подземной формации, при этом сшивающий агент представляет собой раствор, включающий минерал, содержащий бор, полученный способом по п.1 и характеризующийся повышенным содержанием бора, доступного для проведения сшивания, находящимся в пределах от примерно 20% до примерно 40% по сравнению с предварительно высушенным минералом, содержащим бор, и/или характеризуется уменьшением времени сшивания по мере увеличения содержания бора, определенным по методу Vortex Closure Test, которое составляет от примерно 35% до примерно 95% в расчете на время сшивания с применением предварительно высушенного продукта;
(в) нагнетания водной смеси гидратированной галактоманнановой смолы и сшивающего агента в подземную формацию через скважину при давлениях разрыва; и
(г) сшивания гидратированной галактоманнановой смолы ионами бората, выделяющимися из сшивающего агента при условиях, существующих в подземной формации.
20. Жидкость для осуществления разрыва подземных формаций по п.19, отличающаяся тем, что гидратированная галактоманнановая смола представляет собой гуаровую смолу.
21. Жидкость для осуществления разрыва подземных формаций по п.19, отличающаяся тем, что гидратированная галактоманнановая смола представляет собой гидроксипропилированную гуаровую смолу.